(57)【要約】【課題】  超解像再生特性をもち、かつ、再生耐久性の高い光情報記録媒体を提供する。【解決手段】  光レーザの光学系解像限界を超える微小なマーク長の信号を超解像再生するため、基板５上に、再生層３と、放熱層４と、誘電体層２と、カバー層１とを備えた光情報記録媒体１０を用いる。上記光情報記録媒体１０を用いることによって、超解像再生を行う場合に、上記再生層３の発熱を上記放熱層４が放熱することが可能となり、高い超解像再生特性および高い再生耐久性を実現できる。【選択図】  図１
2005216462.tif 000002
【特許請求の範囲】
【請求項１】
情報が記録されているか、あるいは情報が記録可能である情報記録面が設けられた基板を備え、再生装置による情報の再生時に、当該再生装置の光学系解像限界より小さいマーク長の記録マークとして記録された情報の再生が可能となる超解像現象が起こる光情報記録媒体において、
超解像現象をそれ自体で引き起こす再生層と、誘電体層と、当該再生層から熱を放出させるための、上記誘電体層よりも熱伝導性の高い放熱層とが上記基板上に備えられており、
上記再生層が、上記誘電体層と上記放熱層との間に挟まれていることを特徴とする光情報記録媒体。
【請求項２】
光入射方向から順に、上記誘電体層、上記再生層、上記放熱層が基板上に積層されていることを特徴とする請求項１に記載の光情報記録媒体。
【請求項３】
上記再生層が、単体からなることを特徴とする請求項１または２に記載の光情報記録媒体。
【請求項４】
上記再生層が、珪素またはゲルマニウムからなることを特徴とする請求項３に記載の光情報記録媒体。
【請求項５】
上記再生層が、無機化合物からなることを特徴とする請求項１または２に記載の光情報記録媒体。
【請求項６】
上記誘電体層が、透明誘電体層であることを特徴とする請求項１または２に記載の光情報記録媒体。
【請求項７】
上記放熱層が、金属からなることを特徴とする請求項１または２に記載の光情報記録媒体。
【発明の詳細な説明】
【技術分野】
【０００１】
本発明は、光情報記録媒体に関し、より詳細には、再生装置の有する光学系解像限界を超える短いマーク長の信号を再生すること（超解像再生）が可能で、かつ、耐久性の高い光情報記録媒体に関するものである。
【背景技術】
【０００２】
近年、光情報記録媒体においては、画像等の膨大な情報を記録するために、ますます記録、再生時における情報密度を高めることが求められている。光情報記録媒体の再生時における情報密度向上技術の一つとして、再生装置の光学系解像限界を超える微小なマーク長の記録マークが記録された光情報記録媒体からその記録マークとして記録された信号（情報信号）を再生する技術、すなわちいわゆる超解像技術の開発が行われている。再生装置の光学系解像限界を超える微小なマーク長とは、再生用光レーザのレーザ波長と光学系の開口数によって決まるものである。
【０００３】
この再生装置の有する光学系解像限界を超える短いマーク長の信号の再生（超解像再生）が可能な光情報記録媒体（以降、超解像光情報記録媒体と呼ぶ）について以下に説明する。
【０００４】
一般的に、多くの超解像光情報記録媒体には、後述する原理の超解像現象を起こす層であるマスク層、および反射層が設けられている。再生装置から出力された再生用光レーザによってマスク層に形成される光レーザスポットには、光強度分布が存在することから、同時に温度分布を生じている。マスク層では、この温度分布により光レーザスポット内で透過率等の光学特性に分布を生じるようになっている。例えば、温度が高くなる場合に透過率が高くなる特性をもつ材料をマスク層として用いた光情報記録媒体の場合、温度が高い部分の透過率のみが高くなり、マスク層面上に生じるレーザスポットが擬似的に縮小される。これにより、この光情報記録媒体では、光学系解像限界より短いマーク長の信号を再生（超解像再生）することができる。
【０００５】
以上のようなマスク層と反射層との組み合わせにより超解像再生を可能にする光情報記録媒体として、温度によって光学特性（透過率）が変化するサーモクロミック色素層をマスク層として備える光情報記録媒体が特許文献１に開示されている。具体的には、反射層より再生用光ビーム入射面に近いマスク層に再生用光ビームを照射することで、マスク層上の光レーザスポットに、光学特性の分布が生じることによって超解像再生するものである。
【０００６】
また、特許文献２に開示された光情報記録媒体では、超解像現象を引き起こす再生層のみによる超解像再生特性を実現している。この光情報記録媒体は、現在のところ原理の大部分は解明されていないが、その表面に記録情報（信号）として凹凸が設けられた基板上に薄い金属膜等を再生層として設けることにより、解像限界以下のマーク長の上記凹凸による信号が再生可能となるというものである。
【特許文献１】特開２００１−３５０１２号公報（公開日：２００１年２月９日）
【特許文献２】特開２００１−２５０２７４号公報（公開日：２００１年９月１４日）
【発明の開示】
【発明が解決しようとする課題】
【０００７】
しかしながら、上述したような従来技術における光情報記録媒体ではマスク層や再生層の耐久性に問題が生じ、その結果、光情報記録媒体として超解像再生が可能な反面、その再生耐久性は低いという欠点が生じる。
【０００８】
具体的に説明すると以下の通りである。上述した特許文献１の光情報記録媒体の場合、サーモクロミック色素をマスク層として備えている。すなわち、マスク層の材料が有機化合物であるため材料自体の耐久性が低い。また、超解像再生を行う場合には、通常の再生レーザパワーより大きなパワーによって情報の再生を行うことから、マスク層自体が非常に高温状態になる。そのため、マスク層として用いられた有機化合物自体が熱分解を起こし、超解像再生特性が劣化すると考えられている。
【０００９】
同じく、上述した特許文献２に開示された再生層のみによって超解像再生特性を実現する光情報記録媒体の場合、再生層に非常に薄い、具体的には１５ｎｍ程度の金属薄膜等を用いている。この特許文献２に開示された光情報記録媒体は、その超解像現象のメカニズムがいまだ解明されていない。そのため、厳密な劣化の原因を明らかにすることは困難であるが、再生層の厚みが非常に薄いことから再生層自体に耐久性がなく、再生時に超解像再生特性が劣化しているため光情報記録媒体の再生耐久性に問題が生じていると考えられている。なお、同文献では、再生層のみで超解像再生特性を実現する光情報記録媒体の構造のほかにも、再生層を誘電体層で挟む構造のものも記載されているが、この構造も、光情報記録媒体の再生耐久性を向上させるものとはいえなかった。
【００１０】
本発明は、上記の問題点に鑑みてなされたものであり、その目的は、高い超解像再生特性をもち、かつ、再生耐久性の高い光情報記録媒体を提供することにある。
【課題を解決するための手段】
【００１１】
本発明に係る光情報記録媒体は、上記課題を解決するために、情報が記録されているか、あるいは情報が記録可能である情報記録面が設けられた基板を備え、再生装置による情報の再生時に、当該再生装置の光学系解像限界より小さいマーク長の記録マークとして記録された情報の再生が可能となる超解像現象が起こる光情報記録媒体において、超解像現象をそれ自体で引き起こす再生層と、誘電体層と、当該再生層から熱を放出させるための、上記誘電体層よりも熱伝導性の高い放熱層とが上記基板上に備えられており、上記再生層が、上記誘電体層と上記放熱層との間に挟まれていることを特徴としている。
【００１２】
上記の構成とすることで、再生装置の光学系解像限界を超える微小なマーク長の記録マークとして記録された情報（情報信号）の再生（超解像再生）を行う場合、特に大きなパワーの光レーザを用いて超解像再生を行う場合に、再生層に生じた熱を上記放熱層によって放熱することができ、再生層の過度な昇温による劣化を防止できる。したがって、本発明の光情報記録媒体は、超解像再生を繰り返し行うことにより発生する熱に対する上記再生層の耐久性を向上することができ、光情報記録媒体自体の耐久性の向上が可能となる。その結果、高い超解像再生特性をもち、かつ、再生耐久性の高い光情報記録媒体を提供できる。
【００１３】
具体的に説明すると以下の通りである。光レーザの光学系解像限界を超える微小なマーク長の信号を再生しようとする場合、通常の再生用光レーザパワーよりも大きなパワーで再生を行うことから、その超解像再生特性に係る再生層は上記光レーザによって比較的大きな熱を発生させる。この発生した熱が放熱されなければ、再生層が過度に昇温してしまう。過度に昇温した再生層は酸化等によりその特性が劣化してしまう。これにより、光情報記録媒体自体の超解像再生特性が失われることになる。
【００１４】
そこで、本発明の光情報記録媒体は、当該再生層から熱を放出させるための、上記誘電体層よりも熱伝導性の高い放熱層を備える。これにより、光レーザによって上記再生層で発生し、上記再生層の特性を劣化させる熱を、放熱層により上記再生層から放出させることが可能となる。これにより、上記再生層は過度に昇温することがないため、超解像再生を繰り返し行った場合においても、上記再生層の特性を維持することができる。
【００１５】
また、本発明の光情報記録媒体には、さらに、再生層の片面側に、誘電体層が備えられている。これにより、上記再生層の酸化等の化学的変化による再生層の特性の劣化を防止することができる。したがって、光情報記録媒体自体の超解像再生特性の劣化を防止できる。
【００１６】
上記再生層の酸化等の化学的変化は、再生層が昇温すると起こり易くなる。そのため、誘電体層を設けるのみでは再生層の酸化等の化学的変化を防止できない。本発明の光情報記録媒体では、誘電体層によって再生層の酸化等の化学的変化を防止するのに加えて、放熱層によって再生層の昇温を防止することによって、再生層の酸化等の化学的変化を防止できる。したがって上記誘電体層と放熱層とを設けることで上記再生層の耐久性を構成させることができる。
【００１７】
以上から、本発明の構成を備える光情報記録媒体は、再生層の過度の昇温による特性の劣化および、再生層の酸化等の化学的変化による特性の劣化という問題点を解消し、超解像再生特性を劣化させることなく超解像再生を行うことが可能となる。
【００１８】
なお、ここで「再生層」とは、それ自体で光レーザの光学系解像限界を超える微小なマーク長の信号の再生が可能なものであり、具体的には、光レーザスポットを擬似的に絞る等の超解像現象をそれ自体で引き起こす層のことである。
【００１９】
また、本発明の光情報記録媒体は、光入射方向から順に、上記誘電体層、上記再生層、上記放熱層が基板上に積層されていることを特徴としている。
【００２０】
上記の構成を備えることにより、上記の効果に加えて、上記放熱が上記再生層の片側に隣接して積層していることで、効果的に上記再生層の放熱を行うことができる。また、上記再生層における基板と反対側に上記誘電体層が隣接して積層されることにより、効果的に上記再生層の酸化等の化学的変化を防止することができる。したがって、上記の積層構造を備えることで、再生層の耐久性向上を図ることが可能となり、結果的に光情報記録媒体の耐久性を向上することができる。
【００２１】
また、本発明の光情報記録媒体は、上記再生層が、単体からなる（すなわち単一の元素からなる）ことを特徴としている。
【００２２】
これにより、上記再生層が有機化合物からなる光情報記録媒体と比較して、上記再生層の熱による特性劣化が起こりにくい。すなわち、上記再生層が有機化合物で構成されている場合、超解像再生を行うために照射される通常より大きなパワーの光レーザを照射すると、上記再生層で熱が生じ、その熱で有機化合物が熱分解を起こし、超解像特性が劣化してしまう。これに対して、単体からなる再生層は、熱による超解像特性の劣化が起こり難い。
【００２３】
したがって、上記の構成を備えることにより、光情報記録媒体の再生耐久性をより向上させることが可能となる。
【００２４】
さらに、上記の構成により、本発明の光情報記録媒体は、優れた超解像再生特性を実現することが可能となる。
【００２５】
また、本発明の光情報記録媒体は、上記再生層が、珪素またはゲルマニウムの何れかであることを特徴としている。
【００２６】
これにより、本発明の光情報記録媒体は、優れた超解像再生および高い再生耐久性を実現することが可能となる。
【００２７】
また、本発明の光情報記録媒体は、上記再生層が、無機化合物からなることを特徴としている。
【００２８】
これにより、上記再生層が有機化合物からなる光情報記録媒体と比較して、上記再生層の熱による特性劣化が起こりにくい。すなわち、上記再生層が有機化合物で構成されている場合、超解像再生を行うために照射される通常より大きなパワーの光レーザを照射すると、上記再生層で熱が生じ、その熱で有機化合物が熱分解を起こし、超解像特性が劣化してしまう。これに対して、無機化合物からなる再生層は、熱による超解像特性の劣化が起こり難い。
【００２９】
したがって、上記の構成を備えることにより、光情報記録媒体の再生耐久性をより向上させることが可能となる。
【００３０】
また、本発明の光情報記録媒体は、上記誘電体層が、透明誘電体層であることを特徴としている。
【００３１】
これにより、上記誘電体層が透明誘電体層であるので、信号の記録および再生における光レーザ照射による反射光量を減少させることのなく、上記再生層の酸化等の化学的変化を防止することが可能となる。
【００３２】
なお、本願明細書において「透明誘電体層」とは、再生波長光で８０％以上の光透過率を有する誘電体層を指すものとする。
【００３３】
また、本発明の光情報記録媒体は、上記放熱層が、金属からなることを特徴としている。
【００３４】
これにより、本発明に係る光情報記録媒体の再生層は熱を効率的に上記放熱層に移すことができる。これにより、これまで熱が原因で起こると考えられていた上記再生層の特性の劣化を、上記再生層の熱が効率的に放熱されることによって、より効率的に防止することが可能となる。したがって、上記の構成を備えることにより、光情報記録媒体の再生耐久性をより向上させることが可能となる。
【発明の効果】
【００３５】
本発明に係る光情報記録媒体は、以上のように、情報が記録されているか、あるいは情報が記録可能である情報記録面が設けられた基板を備え、再生装置による情報の再生時に、当該再生装置の光学系解像限界より小さいマーク長の記録マークとして記録された情報の再生が可能となる超解像現象が起こる光情報記録媒体において、超解像現象をそれ自体で引き起こす再生層と、誘電体層と、当該再生層から熱を放出させるための、上記誘電体層よりも熱伝導性の高い放熱層とが上記基板上に備えられており、上記再生層が、上記誘電体層と上記放熱層との間に挟まれていることを特徴としている。
【００３６】
上記の構成とすることで、再生装置の光学系解像限界を超える微小なマーク長の記録マークとして記録された情報（情報信号）の再生（超解像再生）を行う場合、特に大きなパワーの光レーザを用いて超解像再生を行う場合に、再生層に生じた熱を上記放熱層によって放熱することができ、再生層の過度な昇温による劣化を防止できる。したがって、本発明の光情報記録媒体は、超解像再生を繰り返し行うことにより発生する熱に対する上記再生層の耐久性を向上することができ、結果的に光情報記録媒体自体の耐久性の向上が可能となる。
【発明を実施するための最良の形態】
【００３７】
本発明の一実施形態について図１に基づいて説明すると以下の通りである。なお、本実施形態では、再生専用の光情報記録媒体について説明する。図１は、本発明の一実施形態に係る光情報記録媒体の構成を示した図である。本実施形態の光情報記録媒体１０は、カバー層１、誘電体層２、再生層３、放熱層４、基板５から構成される。また、これらの積層順序は、上記基板５上に、上記放熱層４、上記再生層３、上記誘電体層２、上記カバー層１の順で積層されている。特に、上記放熱層４が、上記再生層３の片側に隣接して積層され、上記誘電体層２が、上記再生層３のもう一方の側に隣接して積層されていることが好ましい。
【００３８】
上記カバー層１は、通常、上記基板５の厚さよりも薄く形成されている構成であるが、これに限定されるものではない。上記の構成によれば、誘電体層２側から光レーザを入射させて情報の記録または再生を行う際に、光レーザを集光するためのレンズが上記誘電体層２に衝突することを防ぐことができるとともに、環境耐久性を高めることができるものである。上記カバー層１は、光レーザ照射および、その反射光の光量を減少させることのないように透明材料が用いられることが好ましく、例えばガラスが用いられることが好ましい。
【００３９】
上記誘電体層２は、後述する上記再生層３の酸化を防止するために設けられている。本実施形態の光情報記録媒体１０は、再生層３により超解像再生を行う光情報記録媒体において、誘電体層２を備えることで、上記再生層３の酸化による劣化を抑えることが可能となる。上記誘電体層２には、信号の記録および再生における光レーザ照射による反射光量を減少させることのないよう透明誘電体が用いられることが好ましい。具体的に説明すると、上記誘電体層２は、再生波長光で透過率８０％以上を透明誘電体層であることが好ましく、例えば以下の実施例において用いているＳｉＮや、ＡｌＮ、ＺｎＳ−ＳｉＯ２等の無機化合物からなる透明誘電体層であることがより好ましい。上記誘電体層２の厚みについては、その構成材料によって異なるが、通常、酸化防止となる最小厚さの２０ｎｍ〜２００ｎｍの範囲内の厚み、例えば約１４０ｎｍであることが好ましい。
↑
上記再生層３は、それ自体で再生装置の光学系解像限界を超える微小なマーク長の信号の再生を可能とするものである。
【００４０】
上記再生層３の構成材料として、上述した特許文献１に記載されているサーモクロミック色素等を用いた場合では、サーモクロミック色素は有機化合物であるため、無機材料と比較して耐久性が劣ることが十分に予想される。したがって、本発明に係る光情報記録媒体の上記再生層３の構成材料は、無機化合物または単体であることが好ましい。以下で説明する実施例では再生層３にＳｉを用いているが、これに限るものではない。再生層３を例えば同じく以下に説明する実施例２にのようにＴｂＦｅＣｏにした場合であっても超解像特性が見られる（図４参照）。さらに、上述した特許文献２にもあるように、ある程度薄い無機化合物または単体の層であれば、超解像特性を示すことが一般に知られている。そのため、Ｍｏ、Ｗ、Ｍｎ、Ｐｔ、Ｃ、Ｚｒ、Ｇｅ、Ｉｎ等の元素の単体やその化合物からなる層であっても、本願の構造で超解像特性を示すことが十分予想されるため、再生層３として使用できる。なお、一般にＳｉとＧｅとは再生層３として特に優れた超解像特性を示すことが知られている。例えば、Ｓｉを再生層３に用いた場合、再生層３がＴｂＦｅＣｏからなる場合より、より良い超解像特性が得られる。そのため、上記再生層３は、ＳｉまたはＧｅからなることがより好ましい。
【００４１】
また、上記再生層３の厚みは、構成材料によって異なる。しかしながら、上述したような上記再生層３にＳｉを用いた場合では、後述する実施例３で説明するように、上記再生層３の厚みを少なくとも１００ｎｍまで増加させても超解像特性が現れている(図４参照)。また、特許文献２の再生層のみの超解像媒体に使用する場合についても、Ｓｉからなる再生層の厚みの制限が他の物質からなる再生層に比較して広いといわれている。これらのことから、Ｓｉが再生層３に用いられることが好ましい。したがって、本願の光情報記録媒体の構成においても、再生層３をＳｉで形成することにより再生層３の厚みの制限が拡大できることは十分予想できるものである。
【００４２】
金属または半金属の単体から構成した場合の再生層３の好ましい厚さは、構成元素別に、Ｎｂ：１００nm以下、Ｍｏ：７０nm以下、特に４５nm以下、Ｗ：７０nm以下、特に４０nm以下、Ｍｎ：１００nm以下、特に７０nm以下、Ｐｔ：４０nm以下、特に３０nm以下、Ｃ：１００nm以下、Ｓｉ：１００nm以下、Ｇｅ：１００nm以下、Ｔｉ：１００nm以下、Ｚｒ：１００nm以下、特に２５〜１００nm、Ｖ：１００nm以下、Ｃｒ：３０nm以下、特に１５nm未満、Ｆｅ：８０nm以下、特に５０nm以下、Ｃｏ：７０nm以下、特に４５nm以下、Ｎｉ：７０nm以下、特に５０nm以下、Ｐｄ：４０nm以下、特に３０nm以下、Ｓｂ：１００nm以下、特に６０nm以下、Ｔａ：１００nm以下、特に６０nm以下、Ａｌ：２０nm以下、特に１５nm未満、Ｉｎ：１００nm以下、特に１０nm未満、Ｃｕ：１０nm以下、Ｓｎ：４０nm以下、Ｔｅ：７０nm以下、Ｚｎ：４０〜９０nm、Ｂｉ：２５〜７０nmである。なお、厚さ１００nmでも十分に高いＣ／Ｎが得られているもの（Ｎｂ、Ｍｎ、Ｃ、Ｓｉ、Ｇｅ、Ｔｉ、Ｚｒ、Ｖ、Ｓｂ、Ｔａ、Ｉｎ）は、特性の点では厚さの上限を１００nmに設定する必要性はないが、生産性の低下を防ぐために、通常は厚さ１００nm以下とすることが好ましい。また、いずれの元素から構成した場合でも、再生層３の厚さは２nm以上であることが好ましい。再生層３が薄すぎると、反射率が低くなってトラッキングサーボがかかりにくくなるほか、十分なＣ／Ｎが得られにくくなる。
【００４３】
上記放熱層４は、上記誘電体層２が一方に積層された上記再生層３のもう一方側に隣接する形で積層されることにより、超解像再生による再生層３に発生した熱を効率的に放熱することができる。これにより、これまで再生層３が昇温することにより耐久性を失うと考えられている問題点を、放熱層４が上記再生層３に積層していることで解決することが可能となる。
【００４４】
上記放熱層４の構成材料は、上記再生層３のもう一方の側に積層されている上記誘電体層２を構成する誘電体よりも熱伝導率が高い材料であればよいが、金属であることが好ましい。これは、再生層３の熱を効率的に放熱するためである。上記放熱層４の構成材料としては、例えば以下に示す実施例１・２・３で用いているＡｌや、Ａｇ、Ａｕ等が用いられるが、これに限定されるものではない。また、上記放熱層４の層厚は、上述した上記再生層３と同様、層を構成する材料によって異なるが、通常、２０〜１００ｎｍの範囲内の厚み、例えば約３０ｎｍであることがより好ましい。
【００４５】
上記基板５には、従来から光情報記録媒体の基板として用いられている樹脂を用いればよく、具体的には例えばポリカーボネート樹脂やポリオレフィン系樹脂を用いることができる。また、基板５の厚みも、通常の０．５ｍｍ〜１．２ｍｍとすることが好ましい。
【００４６】
なお、本発明の光情報記録媒体は、ピットおよび／またはグルーブからなる凹凸として情報信号が記録されているか、情報信号を記録マークとして記録可能であるか、上記凹凸を有すると共に情報信号が記録可能である情報記録面を有する。すなわち、図１では再生専用の光情報記録媒体としているが、本発明はこれに限定されるものではなく、上記再生専用の光情報記録媒体および、追記型または書き換え可能型の光情報記録媒体のいずれにも適用できる。再生専用の光情報記録媒体では、基板５表面に設けられたピットが記録面を構成するのに対し、追記型または書き換え可能型の光情報記録媒体の場合では、例えば、再生層が記録層を兼ね情報記録面を構成する。再生層が記録層を兼ねる場合、再生層には例えばＳｉが用いられる。なお、記録マークは、周囲に対し反射率等の光学定数が異なるもの、凹状のもの、凸状のもの等のいずれであってもよい。
【００４７】
本発明の光情報記録媒体としては、ＣＤ(Compact  disc)、ＣＤ−ＲＯＭ(Compact  disc Read-Only Memory)、ＣＤ−Ｒ(Compact Disc Recordable)、ＣＤ−ＲＷ(Compact  Disc  ReWritable)、ＤＶＤ(Digital Versatile Disc)、ＤＶＤ−ＲＯＭ(Digital Versatile Disc Read-Only Memory)、ＤＶＤ−Ｒ(Digital Versatile Disc Recordable)、ＤＶＤ−ＲＷ(Digital Versatile Disc ReWritable)、ＢＤ（Blu-ray  Disc）、ＢＤ−ＲＯＭ（Blu-ray  Disc）等の円盤状の光情報記録媒体が挙げられるもののこれらに限られるものではない。
【００４８】
以上の図１に示した本発明の光情報記録媒体について、さらに詳細な説明を以下の実施例及び比較例に基づいて述べるが、本発明はこれに限定されるものではない。
【実施例１】
【００４９】
図１に示す構成の光情報記録媒体１０として、以下の構成のカバー層１、誘電体層２、再生層３、放熱層４、基板５を用いた。具体的には、本発明の光情報記録媒体１０として、０．５ｍｍのポリオレフィン系樹脂からなる基板５の上に、３０ｎｍのＡｌ層である放熱層４、５０ｎｍのＳｉ層である再生層３、１４０ｎｍのＳｉＮ層である誘電体層２、０．５ｍｍのガラス層であるカバー層１をこの順に積層してなるものを用いた。なお、上述したように、図１に示す光情報記録媒体１０は再生専用のものである。
【００５０】
〔比較例１〕
実施例１で説明した構成の光情報記録媒体に代えて、図２に示す光情報記録媒体１００を用いた。図２の光情報記録媒体１００は、実施例１における光情報記録媒体１０から誘電体層２および放熱層４を除いた構成、すなわち、カバー層１０１、再生層１０３、基板１０５で構成したものである。すなわち、光情報記録媒体１００は、０．５ｍｍのポリオレフィン系樹脂からなる基板１０５の上に、５０ｎｍのＳｉ層である再生層１０３、０．５ｍｍのガラス層であるカバー層１０１をこの順に積層してなるものである。
【００５１】
実施例１で説明した構成の光情報記録媒体１０および上述した光情報記録媒体１００を用い、超解像性能の比較を行った。それぞれ光情報記録媒体１０および光情報記録媒体１００のマーク長は、それぞれ０．１μｍ〜４．０μｍの間で適宜設定したものを用いて行った。超解像性能の比較方法としては、これらの光情報記録媒体の再生を、再生用光レーザの波長を４０８ｎｍ、光学系の開口数（ＮＡ）を０．６５、線速を３．０ｍ／秒で測定した。ただし、再生レーザ出力は、各媒体の各マーク長に対する最適レーザ出力にて実施した。
【００５２】
このような方法で、実施例１および比較例１の超解像性能を比較するＯＴＦを測定した。なおＯＴＦとは、信号品質を表す評価基準であるＣ／Ｎの記録マーク長依存性のことである。図４は、実施例１および比較例１のＯＴＦを測定した結果を示した図である。これにより、実施例１の方が比較例１よりも、より大きな超解像特性、すなわちより短いマーク長の信号を高い信号品質で再生できることが示された。具体的には、光レーザの光学系解像限界マーク長（０．１６μｍ）よりも短い０．１３μｍのマーク長の信号であっても実施例１の光情報記録媒体ではＣ／Ｎが３０ｄＢを示すことがわかった。
【００５３】
すなわち、本発明の光情報記録媒体１０（実施例１）は、従来の構成を備えた光情報記録媒体１００（比較例１）と比較して光情報記録媒体上のより短いマーク長の信号を再生できることを示している。
【００５４】
なお、本明細書において再生が可能であるとは、２５ｄＢ以上のＣ／Ｎが得られる場合である。ただし、実用的には、好ましくは３０ｄＢ程度以上、より好ましくは４０ｄＢ程度以上のＣ／Ｎが得られる必要がある。
【実施例２】
【００５５】
実施例１で説明した構成の光情報記録媒体と同じ構成で、再生層をＴｂＦｅＣＯ層とした光情報記録媒体を用いた。すなわち、０．５ｍｍのポリオレフィン系樹脂層である基板の上に、３０ｎｍのＡｌ層である放熱層、５０ｎｍのＴｂＦｅＣＯ層である再生層、１４０ｎｍのＳｉＮ層である誘電体層、０．５ｍｍのガラス層であるカバー層をこの順に積層してなるものを用いた。
【実施例３】
【００５６】
実施例１で説明した構成の光情報記録媒体と同じ構成で、再生層の膜厚を１００ｎｍとした光情報記録媒体を用いた。すなわち、０．５ｍｍのポリオレフィン系樹脂層である基板の上に、３０ｎｍのＡｌ層である放熱層、１００ｎｍのＳｉ層である再生層、１４０ｎｍのＳｉＮ層である誘電体層、０．５ｍｍのガラス層であるカバー層をこの順に積層してなるものを用いた。
【００５７】
上述した方法と同じ方法によって、実施例２および実施例３の光情報記録媒体についても超解像性能（ＯＴＦ）を測定し、比較例１と比較した。
【００５８】
その結果を図４に示した。これにより、実施例２および実施例３についても比較例１の光情報記録媒体よりも、より短いマーク長の信号を再生できることを示している。また、その中でも実施例３の光情報記録媒体は、実施例１および実施例２の光情報記録媒体と比較しても超解像再生が最も優れており、０．１１μｍのマーク長であってもＣ／Ｎが３０ｄＢを示すことがわかった。
【００５９】
図４から、Ｓｉを再生層とした場合（実施例１）、再生層がＴｂＦｅＣＯの場合（実施例２）より超解像特性がよいことがわかった。また実施例３から、Ｓｉ層の膜厚を少なくとも１００ｎｍまで増加させても超解像特性が現れることが分かった。
【００６０】
〔比較例２〕
実施例１で説明した構成の光情報記録媒体に代えて、図３に示す光情報記録媒体２００を用いた。特許文献２に、別構造の光情報記録媒体として、再生層の両側を誘電体層で挟み、さらに金属膜を備えた構造の光情報記録媒体が開示されている。そこで、本発明の光情報記録媒体１０との差異を明確にするため、図３に示す光情報記録媒体２００は、実施例１の光情報記録媒体１０における放熱層４を誘電体層に変更した、すなわち、カバー層２０１、第１の誘電体層２０２、再生層２０３、第２の誘電体層２０４、および基板２０５で構成されるものである。すなわち、光情報記録媒体２００は、０．５ｍｍのポリオレフィン系樹脂からなる基板２０５の上に、１４０ｎｍのＳｉＮ層である第２の誘電体層２０４、５０ｎｍのＳｉ層である再生層２０３、１４０ｎｍのＳｉＮ層である第１の誘電体層２０２、０．５ｍｍのガラス層であるカバー層２０１をこの順に積層してなるものである。
【００６１】
実施例１と比較例１との間で、再生耐久性能を比較した。図５は、再生耐久性能を比較した図である。再生耐久性能の比較方法は、再生用光レーザの出力以外は上述した超解像性能の測定方法と同一条件で行い、再生信号マーク長は解像限界以下の０．１４μｍとし、再生用光レーザの出力は、ほぼ同等のＣ／Ｎ（２５ｄＢ付近）を得られる再生用光レーザ出力とした。具体的には、実施例１：３．５ｍＷ、比較例１：２．０ｍＷ、比較例２：３．５ｍＷとした。これらの再生用光レーザによって図５に示すような再生回数の再生を行った。
【００６２】
しかしながら、上記光情報記録媒体２００の再生特性は、Ｃ／Ｎの測定中にＣ／Ｎが劣化することが確認された。すなわち、比較例２における光情報記録媒体２００の再生特性は比較例１のものよりも急速に劣化した。そのため、測定値が確定できず、図５で示すことができなかった。
【００６３】
すなわち、再生層２０３を誘電体層２０２・２０４で挟む構造の光情報記録媒体２００では、少なくとも再生レーザが青色レーザである場合は、再生耐久性にはつながらず、実施例１に対して著しく再生耐久性が劣る事がわかる。
【００６４】
一方、図５に示すように、実施例１の光情報記録媒体１０は、再生回数を２０，０００回としてもＣ／Ｎがほとんど低下しなかった。
【００６５】
以上から、本発明の構成の光情報記録媒体（実施例１〜３）によれば、比較例１のような誘電体層および放熱層を備えていない光情報記録媒体１００と比較して超解像性能を向上させるとともに、比較例１・２のような放熱層を備えていない光情報記録媒体１００・２００と比較して再生耐久性を飛躍的に向上させることができることがわかった。
【産業上の利用可能性】
【００６６】
本発明は、ＣＤ、ＣＤ−ＲＯＭ、ＣＤ−Ｒ、ＣＤ−ＲＷ、ＤＶＤ、ＤＶＤ−ＲＯＭ、ＤＶＤ−Ｒ、ＤＶＤ−ＲＷ、ＢＤ、ＢＤ−ＲＯＭ等の光情報記録媒体一般に適用することができる。
【図面の簡単な説明】
【００６７】
【図１】本発明に係る光情報記録媒体の一実施形態を示す図である。
【図２】比較例１の光情報記録媒体を示す図である。
【図３】比較例２の光情報記録媒体の構造を示す図である。
【図４】本発明に係る光情報記録媒体と、従来における光情報記録媒体の超解像再生能とを対比して示すグラフである。
【図５】本発明に係る光情報記録媒体と、従来における光情報記録媒体の再生耐久性を対比して示すグラフである。
【符号の説明】
【００６８】
１    カバー層
２    誘電体層
３    再生層
４    放熱層
５    基板
１０    光情報記録媒体
【図１】
2005216462.tif 000003
【図２】
2005216462.tif 000004
【図３】
2005216462.tif 000005
【図４】
2005216462.tif 000006
【図５】
2005216462.tif 000007